(57)【特許請求の範囲】
【請求項１】
Ｃ．Ｉ．Ｒｅａｃｔｉｖｅ  Ｒｅｄ  ２７４と、
Ｃ．Ｉ．Ｒｅａｃｔｉｖｅ  Ｙｅｌｌｏｗ  １４５、Ｃ．Ｉ．Ｒｅａｃｔｉｖｅ  Ｙｅｌｌｏｗ  １７６、Ｃ．Ｉ．Ｒｅａｃｔｉｖｅ  Ｒｅｄ  ２７１、Ｃ．Ｉ．Ｒｅａｃｔｉｖｅ  Ｂｌｕｅ  ２、Ｃ．Ｉ．Ｒｅａｃｔｉｖｅ  Ｂｌｕｅ  １４４、及びＣ．Ｉ．Ｒｅａｃｔｉｖｅ  Ｂｌｕｅ  ２６１からなる群より選ばれる少なくとも１種の反応染料と、
を含有する、セルロース繊維用染料組成物。
【請求項２】
前記セルロース繊維が、綿、麻、レーヨン、キュプラ、及びテンセルからなる群より選択される少なくとも１種の繊維である、請求項１に記載のセルロース繊維用染料組成物。
【請求項３】
セルロース繊維を含む基材の該セルロース繊維を、請求項１に記載のセルロース繊維用染料組成物により染色する工程を備える、
セルロース繊維を含む染色物を製造する方法。
【請求項４】
前記セルロース繊維を、４０〜９０℃の前記セルロース繊維用染料組成物により染色する、請求項３に記載の方法。
【請求項５】
前記セルロース繊維が、綿、麻、レーヨン、キュプラ、及びテンセルからなる群から選択される少なくとも１種の繊維である、請求項３又は４に記載の方法。
【発明の詳細な説明】
【技術分野】
【０００１】
本発明は、セルロース繊維用染料組成物、及びセルロース繊維を含む染色物を製造する方法に関する。
【背景技術】
【０００２】
反応染料は、一般に耐光性及び湿潤堅牢度の点で優れており、セルロース繊維等の天然又は再生繊維を染色するためにも用いられている（例えば、特許文献１）。
【０００３】
また、従来の標準的な染料は一般に繊維の種類毎に適正化され、繊維の種類に応じて専用の染料が使い分けられている。例えば、セルロース繊維用染料としては、Ｃ．Ｉ．Ｒｅａｃｔｉｖｅ  Ｙｅｌｌｏｗ  １４５、Ｃ．Ｉ．Ｒｅａｃｔｉｖｅ  Ｙｅｌｌｏｗ  １７６、Ｃ．Ｉ．Ｒｅａｃｔｉｖｅ  Ｂｌｕｅ  ２、Ｃ．Ｉ．Ｒｅａｃｔｉｖｅ  Ｂｌｕｅ  １４４及びＣ．Ｉ．Ｒｅａｃｔｉｖｅ  Ｂｌｕｅ  ２６１が知られている。
【先行技術文献】
【特許文献】
【０００４】
【特許文献１】特許第３７５４７１２号公報
【発明の概要】
【発明が解決しようとする課題】
【０００５】
しかし、従来のセルロース繊維用染料によれば、汗及び光による複合的な劣化要因に対する堅牢度、すなわち汗耐光堅牢度の点で更なる改善が望まれていた。特に、屋外で着用されるスポーツウェア等の用途において、例えば、三原色を構成する赤系色の染料の汗耐光堅牢度の不足が問題視される状況となっていた。
【０００６】
そこで、本発明は、十分に高い汗耐光堅牢度を有する、セルロース繊維を含む染色物を得ることを目的とする。
【課題を解決するための手段】
【０００７】
本発明者は、鋭意検討の結果、本来、ナイロン繊維などのポリアミド繊維の染色を主目的に開発されたポリアミド繊維用染料をセルロース繊維用染料として転用することにより、十分な汗耐光堅牢度を有する染色物が得られることを見出し、この知見に基づいて本発明を完成させた。
【０００８】
すなわち、本発明は、ポリアミド繊維用反応染料を含有する、セルロース繊維用染料組成物に関する。また、別の側面において、本発明は、セルロース繊維を含む基材の該セルロース繊維を、ポリアミド繊維用反応染料を含有するセルロース繊維用染料組成物により染色する工程を備える、セルロース繊維を含む染色物を製造する方法に関する。
【０００９】
上記ポリアミド繊維用反応染料は、好ましくは、Ｃ．Ｉ．Ｒｅａｃｔｉｖｅ  Ｙｅｌｌｏｗ  ２１３、Ｃ．Ｉ．Ｒｅａｃｔｉｖｅ  Ｙｅｌｌｏｗ  ２１１、Ｃ．Ｉ．Ｒｅａｃｔｉｖｅ  Ｂｌｕｅ  ２７２、Ｃ．Ｉ．Ｒｅａｃｔｉｖｅ  Ｒｅｄ  ２７４、Ｃ．Ｉ．Ｒｅａｃｔｉｖｅ  Ｏｒａｎｇｅ  １３９（ＣＡＳ番号４８８７９１−１４−６）、及びＣ．Ｉ．Ｒｅａｃｔｉｖｅ  Ｂｌｕｅ  ２７３（ＣＡＳ番号５００７１７−３６−２）からなる群より選択される少なくとも１種の染料である。
【００１０】
上記セルロース繊維用染料組成物は、Ｃ．Ｉ．Ｒｅａｃｔｉｖｅ  Ｙｅｌｌｏｗ  １４５、Ｃ．Ｉ．Ｒｅａｃｔｉｖｅ  Ｙｅｌｌｏｗ  １７６、Ｃ．Ｉ．Ｒｅａｃｔｉｖｅ  Ｒｅｄ  ２７１、Ｃ．Ｉ．Ｒｅａｃｔｉｖｅ  Ｂｌｕｅ  ２、Ｃ．Ｉ．Ｒｅａｃｔｉｖｅ  Ｂｌｕｅ  １４４、及びＣ．Ｉ．Ｒｅａｃｔｉｖｅ  Ｂｌｕｅ  ２６１からなる群より選ばれる少なくとも１種の反応染料を更に含有することが好ましい。
【００１１】
セルロース繊維は、例えば、綿、麻、レーヨン、キュプラ、及びテンセルからなる群より選択される少なくとも１種の繊維である。本発明に係るセルロース繊維による汗耐光堅牢度向上の効果は、これら繊維の染色において特に重要である。
【００１２】
染色物を製造する方法においては、セルロース繊維を、４０〜９０℃のセルロース繊維用染色組成物により染色することが好ましい。
【発明の効果】
【００１３】
本発明によれば、十分に高い汗耐光堅牢度を有する、セルロース繊維含有染色物を得ることができる。また、本発明によれば、特に淡色に染めたときであっても高い汗耐光堅牢度及び良好な染色再現性が得られる。
【発明を実施するための形態】
【００１４】
以下、本発明の好適な実施形態について詳細に説明する。ただし、本発明は以下の実施形態に限定されるものではない。
【００１５】
本実施形態に係る染料組成物は、セルロース繊維を染色するために使用されるものであり、有効成分としてポリアミド繊維用反応染料を含有する。ポリアミド繊維用反応染料は、反応染料のうち特にポリアミド繊維への染色を主目的として開発された反応染料（例えば、ナイロン繊維用反応染料）である。
【００１６】
ポリアミド繊維用反応染料は、種々のカラーインデックス（Ｃ.Ｉ.）番号で表わされる、イエロー成分、マゼンダ成分、またはシアン成分としての反応染料を含む。イエロー、マゼンダ及びシアン成分の各反応染料は、単独で、又は複数を組み合わせて使用される。複数の成分を組み合わせる場合の各成分の構成比は特に限定されず、目的の色相、用途等に応じて当業者により任意に設定され得る。
【００１７】
イエロー成分としてのポリアミド繊維用反応染料は、例えば、（１）Ｃ．Ｉ．Ｒｅａｃｔｉｖｅ  Ｙｅｌｌｏｗ  ２１３、及び（２）Ｃ．Ｉ．Ｒｅａｃｔｉｖｅ  Ｙｅｌｌｏｗ  ２１１から選ばれる。マゼンダ成分としてのポリアミド繊維用反応染料は、例えば、（４）Ｃ．Ｉ．Ｒｅａｃｔｉｖｅ  Ｒｅｄ  ２７４、及び（５）Ｃ．Ｉ．Ｒｅａｃｔｉｖｅ  Ｏｒａｎｇｅ  １３９から選ばれる。シアン成分としてのポリアミド繊維用反応染料は、例えば、（３）Ｃ．Ｉ．Ｒｅａｃｔｉｖｅ  Ｂｌｕｅ  ２７２、及び（６）Ｃ．Ｉ．Ｒｅａｃｔｉｖｅ  Ｂｌｕｅ  ２７３から選ばれる。これらの反応染料は、１種単独で、又は複数種組み合わせて用いられる。
【００１８】
あるいは、このようなポリアミド繊維用反応染料は、例えば、「Ｅｒｉｏｆａｓｔ  Ｙｅｌｌｏｗ  ５Ｇ」、「Ｅｒｉｏｆａｓｔ  Ｙｅｌｌｏｗ  Ｒ」、「Ｅｒｉｏｆａｓｔ  Ｒｅｄ  ２Ｂ」、「Ｅｒｉｏｆａｓｔ  Ｂｌｕｅ  ３Ｒ」、「Ｅｒｉｏｆａｓｔ  Ｏｒａｎｇｅ  ４Ｒ」、「Ｅｒｉｏｆａｓｔ  Ｂｌｕｅ  ３Ｇ」、「Ｔｅｌｏｎ  Ｙｅｌｌｏｗ  ＲＮ」、「Ｔｅｌｏｎ  Ｒｅｄ  ＲＮＣ」、「Ｔｅｌｏｎ  Ｒｕｂｉｎｅ  ＲＮ」、又は「Ｔｅｌｏｎ  Ｒｏｙａｌ  ＲＮ」の商品名で、ハンツマン社またはダイスター社より市販されている。
【００１９】
染色組成物は、ポリアミド繊維用反応染料に加えて、セルロース繊維用反応染料を第二染料として含有してもよい。セルロース繊維用反応染料を併用することにより、セルロース繊維への染色における鮮明性、生産性及び堅牢性を更に向上させることができる。第二染料成分はイエロー、マゼンダ、シアン又はその他の色相を呈する任意のセルロース繊維用反応染料である。
【００２０】
第二染料成分として用いられるセルロース繊維用反応染料は、例えば、Ｃ．Ｉ．Ｒｅａｃｔｉｖｅ  Ｙｅｌｌｏｗ  １４５、Ｃ．Ｉ．Ｒｅａｃｔｉｖｅ  Ｙｅｌｌｏｗ  １７６、Ｃ．Ｉ．Ｒｅａｃｔｉｖｅ  Ｒｅｄ  ２７１、Ｃ．Ｉ．Ｒｅａｃｔｉｖｅ  Ｂｌｕｅ  ２、Ｃ．Ｉ．Ｒｅａｃｔｉｖｅ  Ｂｌｕｅ  １４４、Ｃ．Ｉ．Ｒｅａｃｔｉｖｅ  Ｂｌｕｅ  ２６１、及びこれらの組合せから選ばれる。
【００２１】
これらセルロース繊維用反応染料は、例えば、「Ｓｕｍｉｆｉｘ  Ｓｕｐｒａ  Ｙｅｌｌｏｗ  ３ＲＦ」、「Ｒｅｍａｚｏｌ  Ｙｅｌｌｏｗ  ３ＲＳ」、「Ｎｏｖａｃｒｏｎ  Ｒｅｄ  ＦＮ−２ＢＬ」、「Ｋａｙａｃｉｏｎ  Ｂｌｕｅ  Ａ−Ｂ」、「Ｌｅｖａｆｉｘ  Ｂｒｉｌｌｉａｎｔ  Ｂｌｕｅ  Ｅ−ＢＲＡ」、又は「Ｎｏｖａｃｒｏｎ  Ｂｌｕｅ  ４Ｒ」の商品名で、ハンツマン社、ダイスター社、住友化学（株）、又は日本化薬（株）より市販されている。
【００２２】
染料組成物における第二染料の含有割合は、特に限定されないが、例えば、ポリアミド繊維用反応染料１００質量部に対して、好ましくは１質量部〜９９質量部、より好ましくは２０質量部〜８０質量部である。
【００２３】
染料組成物における各染料の濃度は、染色方法、目的等に応じて、当業者によって適宜設定され得る。染料組成物は、本発明の趣旨を逸脱しない範囲内で、その他の染料成分、各種助剤などの他の成分を含有していてもよい。他の成分の例としては、上記反応染料を溶解する水、無水芒硝、ソーダ灰、尿素、酢酸、硫酸アンモニウム、及びアルギン酸ソーダ及び還元防止剤等が挙げられる。これらの他の成分の含有量は特に限定されず、目的に応じて、適宜設定され得る。
【００２４】
ポリアミド繊維用反応染料をそのまま染料組成物として用いてもよい。あるいは、ポリアミド繊維用反応染料と、必要に応じて含有する第二染料成分及び／又はその他成分とを、当業者に周知の手段を用いて混合して、染料組成物を調製することもできる。
【００２５】
本実施形態に係る染料組成物を用いて染色に供されるセルロース繊維は、例えば、綿、麻、レーヨン、キュプラ、テンセル、又はそれらの混紡繊維である。特に綿は、汗耐光堅牢度の点で要求レベルが高い用途に用いられる場合が多く、本実施形態の染料組成物を適用することの技術的意義が大きい。
【００２６】
次に、染色物の製造方法について説明する。
【００２７】
本実施形態に係る製造方法は、セルロース繊維を含む基材の該セルロース繊維を、上述の実施形態に係る染料組成物により染色する工程を備える。
【００２８】
染色に供される基材は、少なくともセルロース繊維を含み、セルロース繊維と混紡された他の天然及び／又は合成繊維を含んでいてもよい。セルロース繊維は、例えば、綿、麻、レーヨン、キュプラ、テンセル及びこれらの組み合わせから選ばれる。
【００２９】
他の天然繊維の例としては、シルク、ウール及びカシミヤなどが挙げられる。他の合成繊維の例としては、ポリエチレンテレフタレート（２ＧＴ）、ポリプロピレンテレフタレート（３ＧＴ）、ポリブチレンテレフタレート（４ＧＴ）、アセテート、ナイロン、カチオンダイアブルポリエステル（ＣＤＰ）、ポリ乳酸及びビニロンの繊維が挙げられる。基材における他の天然及び／又は合成繊維の割合は特に限定されず、当業者によって適宜決定され得る。
【００３０】
本明細書中に用いられる用語「基材」は、繊維から構成される任意の繊維製品を包括するものである。基材としての繊維製品は、フィラメント及び糸、並びにそれらから形成された布帛を含むアパレル製品全体を包含する。フィラメント及び糸の例には、モノフィラメント、マルチフィラメント、ステープルファイバー、トウ、ハイバルクスフ、ハイバルクトウ、紡績糸、混紡糸、加工糸、仮撚糸、異形断面糸、中空糸、コンジュゲート糸、部分配向糸（ＰＯＹ）、延伸加工糸（ＤＴＹ）、ＰＯＹ−ＤＴＹ、及びスライバーが含まれる。布帛の例としては、織布、編物、不織布、紐及び／又は縄を含む組物、綿状ハイバルクスフ、スライバー、並びに多孔質スポンジが含まれる。
【００３１】
基材の大きさ、厚み、寸法などは特に限定されない。基材には、目的に応じて当該分野で一般に利用される各種添加剤が付与または含有されていてもよい。添加剤としては、可塑剤、酸化防止剤、熱安定剤、紫外線安定剤、紫外線吸収剤、光安定剤、滑剤、充填剤、付着防止剤、帯電防止剤、表面ぬれ改善剤、焼却補助剤、滑り防止剤及び顔料などが挙げられる。
【００３２】
染料組成物による基材の染色には、当該技術分野において通常使用される染色手法が採用され得る。例えば、浸染（吸尽染色法）、連染（パディング染色法）、及び捺染法等の当該技術分野において通常用いられている方法を適宜適用することができる。浸染としては、例えば、ウインス、ジッガー、又はチーズ染色による方法がある。連染としては、コールドパッドバッチ法、又はパッドスチーム法による方法がある。捺染法としては、スクリーン印刷、ローラー印刷、インクジェット法、又は電子写真法による方法がある。
【００３３】
染料組成物の基材への付与量は、必ずしも限定されない。浸染の場合、基材に対し、好ましくは０．００１％ｏｗｆ〜１０％ｏｗｆ、より好ましくは０．１％ｏｗｆ〜６％ｏｗｆの割合で染料組成物が用いられる。連染の場合、パディング液濃度として、好ましくは０．０１ｇ／リットル〜１００ｇ／リットル、より好ましくは１ｇ／リットル〜６０ｇ／リットルの染料組成物が用いられる。捺染の場合、捺染糊の濃度として、好ましくは０．０１ｇ／ｋｇ〜１００ｇ／ｋｇ、より好ましくは１ｇ／ｋｇ〜６０ｇ／ｋｇの染料組成物が用いられる。
【００３４】
染色にあたっては、好ましくは、染色助剤として例えば芒硝（硫酸ナトリウム）及びソーダ灰（炭酸ナトリウム）が染料組成物に加えられる。硫酸ナトリウムの濃度は、染料組成物中、好ましくは５ｇ／リットル〜１００ｇ／リットル、より好ましくは１０ｇ／リットル〜８０ｇ／リットルである。炭酸ナトリウムの濃度は、染料組成物中、好ましくは１ｇ／リットル〜３０ｇ／リットル、より好ましくは５ｇ／リットル〜２５ｇ／リットルである。
【００３５】
染色温度は、特に限定されないが、通常のポリアミド繊維の染色の場合よりも低い温度に設定することができる。染色温度（染料組成物の温度）は、好ましくは４０〜９０℃であり、より好ましくは６０〜８０℃である。ポリアミド繊維の染色の温度よりも低温で基材を染色することにより、基材中のセルロース繊維が高温下で変質することを回避できる。
【００３６】
基材の染色の後、必要に応じて、当業者に周知の手段を用いてヒートセット、洗浄、ソーピング及び乾燥等の処理を基材に対して施して、染色物を得ることができる。
【００３７】
本実施形態に係る製造方法により得られた染色物は、鮮明性、堅牢性に富み、かつ優れた汗耐光性堅牢性を有する。この染色物は、例えば、野外環境下に晒されるゴルフウエアなどの高級スポールウエアの材料として有用である。
【実施例】
【００３８】
以下、実施例を挙げて本発明についてさらに具体的に説明する。ただし、本発明はこれら実施例に限定されるものではない。
【００３９】
染料組成物の調製に用いたナイロン繊維用反応染料又はセルロース繊維用反応染料は以下の通りである。
（ナイロン繊維用反応染料）
・Ｃ．Ｉ．Ｒｅａｃｔｉｖｅ  Ｒｅｄ  ２７４
・Ｃ．Ｉ．Ｒｅａｃｔｉｖｅ  Ｙｅｌｌｏｗ  ２１３
・Ｃ．Ｉ．Ｒｅａｃｔｉｖｅ  Ｙｅｌｌｏｗ  ２１１
・Ｃ．Ｉ．Ｒｅａｃｔｉｖｅ  Ｂｌｕｅ  ２７３
・Ｃ．Ｉ．Ｒｅａｃｔｉｖｅ  Ｂｌｕｅ  ２７２
・Ｔｅｌｏｎ  Ｙｅｌｌｏｗ  ＲＮ（ダイスター社）
・Ｔｅｌｏｎ  Ｒｏｙａｌ  ＲＮ（ダイスター社）
・Ｔｅｌｏｎ  Ｒｅｄ  ＲＮＣ（ダイスター社）
・Ｔｅｌｏｎ  Ｒｕｂｉｎｅ  ＲＮ（ダイスター社）
（セルロース繊維用反応染料）
・Ｓｕｍｉｆｉｘ  Ｓｕｐｒａ  Ｙｅｌｌｏｗ  ３ＲＦ  ｇｒａｎ（住友化学）
・Ｒｅｍａｚｏｌ  Ｙｅｌｌｏｗ  ３ＲＳ  ｇｒａｎ（ダイスター社）
・Ｎｏｖａｃｒｏｎ  Ｂｌｕｅ  ４Ｒ（ハンツマン社）
・Ｋａｙａｃｉｏｎ  Ｂｌｕｅ  Ａ−Ｂ（日本化薬）
・Ｌｅｖａｆｉｘ  Ｂｒｉｌｌｉａｎｔ  Ｂｌｕｅ  Ｅ−ＢＲＡ（ダイスター社）
・Ｎｏｖａｃｒｏｎ  Ｂｌｕｅ  ＦＮ−Ｒ（ハンツマン社）
・Ｓｕｍｉｆｉｘ  Ｓｕｐｒａ  Ｒｅｄ  ３ＢＦ  ｇｒａｎ（住友化学）
・Ｓｕｍｉｆｉｘ  Ｓｕｐｒａ  Ｂｌｕｅ  ＢＲＦ  ｇｒａｎ（住友化学）
・Ｓｕｍｉｆｉｘ  ＨＦ  Ｙｅｌｌｏｗ  ３Ｒ（住友化学）
・Ｓｕｍｉｆｉｘ  ＨＦ  Ｒｅｄ  ３Ｇ（住友化学）
・Ｓｕｍｉｆｉｘ  ＨＦ  Ｂｌｕｅ  ２Ｒ（住友化学）
・Ｎｏｖａｃｒｏｎ  Ｙｅｌｌｏｗ  Ｐ−６ＧＳ（ハンツマン社）
・Ｎｏｖａｃｒｏｎ  Ｒｅｄ  Ｐ−ＢＮ（ハンツマン社）
・Ｎｏｖａｃｒｏｎ  Ｂｌｕｅ  Ｐ−３Ｒ（ハンツマン社）
【００４０】
実施例１
Ｃ．Ｉ．Ｒｅａｃｔｉｖｅ  Ｒｅｄ  ２７４を０．２％ｏｗｆ．、無水芒硝５０ｇ／Ｌ、及びソーダ灰２０ｇ／Ｌを含む水溶液１００ｍＬを染料組成物として調製した。この染料組成物に、シルケット加工をしていない綿ニット５ｇ（浴比１：２０）を投入し、３０℃で２０分の処理の後、１℃／分の昇温速度で染料組成物を８０℃まで昇温し、その温度で６０分間染色を行った。染色後、排液し、水洗後、熱湯中で１０分間のボイルによりソーピングを行って、赤色の染色物を得た。同様の方法により、綿ニットに代えてレーヨンスフ、又は麻を染色して、赤色の染色物を得た。
【００４１】
実施例２
Ｔｅｌｏｎ  Ｙｅｌｌｏｗ  ＲＮを０．２％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのレモンイエロー色の染色物を得た。
【００４２】
実施例３
Ｃ．Ｉ．Ｒｅａｃｔｉｖｅ  Ｙｅｌｌｏｗ  ２１３を０．４％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのレモンイエロー色の染色物を得た。
【００４３】
実施例４
Ｃ．Ｉ．Ｒｅａｃｔｉｖｅ  Ｙｅｌｌｏｗ  ２１１を０．２％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットの黄色の染色物を得た。
【００４４】
実施例５
Ｔｅｌｏｎ  Ｒｏｙａｌ  ＲＮを０．２％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットの青色の染色物を得た。
【００４５】
実施例６
Ｔｅｌｏｎ  Ｒｅｄ  ＲＮＣを０．２％ｏｗｆ．、Ｃ．Ｉ．Ｒｅａｃｔｉｖｅ  Ｏｒａｎｇｅ  １３９を０．２％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのスカーレット色の染色物を得た。
【００４６】
実施例７
Ｃ．Ｉ．Ｒｅａｃｔｉｖｅ  Ｙｅｌｌｏｗ  ２１１を０．１８％ｏｗｆ．、Ｃ．Ｉ．Ｒｅａｃｔｉｖｅ  Ｒｅｄ  ２７４を０．１４％ｏｗｆ．、Ｃ．Ｉ．Ｒｅａｃｔｉｖｅ  Ｂｌｕｅ  ２７２を０．６４％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのグレー色の染色物を得た。同様の方法により、綿ニットに代えてレーヨンスフ、又は麻を染色して、グレー色の染色物を得た。
【００４７】
実施例８
Ｔｅｌｏｎ  Ｙｅｌｌｏｗ  ＲＮを０．２％ｏｗｆ．、Ｔｅｌｏｎ  Ｒｕｂｉｎｅ  ＲＮを０．１％ｏｗｆ．、Ｃ．Ｉ．Ｒｅａｃｔｉｖｅ  Ｏｒａｎｇｅ  １３９を０．１％ｏｗｆ．、Ｃ．Ｉ．Ｒｅａｃｔｉｖｅ  Ｂｌｕｅ  ２７３を２．５％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのグレー色の染色物を得た。同様の方法により、綿ニットに代えてレーヨンスフ、又は麻を染色して、グレー色の染色物を得た。
【００４８】
実施例９
Ｃ．Ｉ．Ｒｅａｃｔｉｖｅ  Ｙｅｌｌｏｗ  ２１１を１．２５ｇ／ｋｇ、Ｃ．Ｉ．Ｒｅａｃｔｉｖｅ  Ｒｅｄ  ２７４を１．２５ｇ／ｋｇ、Ｃ．Ｉ．Ｒｅａｃｔｉｖｅ  Ｂｌｕｅ  ２７３を２．５ｇ／ｋｇ、尿素５０ｇ／ｋｇ、重曹２０ｇ／ｋｇ、アルギン酸５質量％及びメタニトロベンゼンスルホン酸２質量％を含む元糊を調製した。各成分の濃度は元糊の質量に対する比率である。この元糊５０質量部に水を加えて、１００質量部の色糊を染料組成物として得た。この色糊をシルケット加工綿ブロードに印捺し、１００℃で３分間乾燥した後、ＨＴスチーム（１０３℃）により7分間処理した。その後、水洗及びソーピングを行い、グレーの捺染物（染色物）を得た。
【００４９】
実施例１０
Ｓｕｍｉｆｉｘ  Ｓｕｐｒａ  Ｙｅｌｌｏｗ  ３ＲＦ  ｇｒａｎ（１５０％）を０．２％ｏｗｆ．、Ｃ．Ｉ．Ｒｅａｃｔｉｖｅ  Ｒｅｄ  ２７４を０．１４％ｏｗｆ．、Ｃ．Ｉ．Ｒｅａｃｔｉｖｅ  Ｂｌｕｅ  ２７３を０．５３％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのグレー色の染色物を得た。同様の方法により、綿ニットに代えてレーヨンスフ、又は麻を染色して、グレー色の染色物を得た。
【００５０】
実施例１１
Ｒｅｍａｚｏｌ  Ｙｅｌｌｏｗ  ３ＲＳ  ｇｒａｎ（１３３％）を０．２３％ｏｗｆ．、Ｎｏｖａｃｒｏｎ  Ｂｌｕｅ  ４Ｒを０．４％ｏｗｆ．、Ｃ．Ｉ．Ｒｅａｃｔｉｖｅ  Ｒｅｄ  ２７４を０．２１％ｏｗｆ．、Ｃ．Ｉ．Ｒｅａｃｔｉｖｅ  Ｂｌｕｅ  ２７３を０．３％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのグレー色の染色物を得た。
【００５１】
実施例１２
Ｓｕｍｉｆｉｘ  Ｓｕｐｒａ  Ｙｅｌｌｏｗ  ３ＲＦ  ｇｒａｎ（１５０％）を０．２％ｏｗｆ．、Ｎｏｖａｃｒｏｎ  Ｂｌｕｅ  ４Ｒを０．６４％ｏｗｆ．、Ｃ．Ｉ．Ｒｅａｃｔｉｖｅ  Ｒｅｄ  ２７４を０．２％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのブラウン色の染色物を得た。
【００５２】
実施例１３
Ｒｅｍａｚｏｌ  Ｙｅｌｌｏｗ  ３ＲＳ  ｇｒａｎ（１３３％）を０．４６％ｏｗｆ．、Ｋａｙａｃｉｏｎ  Ｂｌｕｅ  Ａ−Ｂを０．２５％ｏｗｆ．、Ｃ．Ｉ．Ｒｅａｃｔｉｖｅ  Ｒｅｄ  ２７４を０．４６％ｏｗｆ．、Ｃ．Ｉ．Ｒｅａｃｔｉｖｅ  Ｂｌｕｅ  ２７３を０．２５％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのブラウン色の染色物を得た。
【００５３】
実施例１４
Ｒｅｍａｚｏｌ  Ｙｅｌｌｏｗ  ３ＲＳ  ｇｒａｎ（１３３％）を０．４６％ｏｗｆ．、Ｌｅｖａｆｉｘ  Ｂｒｉｌｌｉａｎｔ  Ｂｌｕｅ  Ｅ−ＢＲＡを０．２５％ｏｗｆ．、Ｃ．Ｉ．Ｒｅａｃｔｉｖｅ  Ｒｅｄ  ２７４を０．４６％ｏｗｆ．、Ｃ．Ｉ．Ｒｅａｃｔｉｖｅ  Ｂｌｕｅ  ２７２を０．３％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのブラウン色の染色物を得た。
【００５４】
比較例１
Ｓｕｍｉｆｉｘ  Ｓｕｐｒａ  Ｒｅｄ  ３ＢＦ  ｇｒａｎ（１５０％）を０．２％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットの赤色の染色物を得た。同様の方法により、綿ニットに代えてレーヨンスフ、又は麻を染色して、赤色の染色物を得た。
【００５５】
比較例２
Ｎｏｖａｃｒｏｎ  Ｂｌｕｅ  ＦＮ−Ｒを０．２％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットの青色の染色物を得た。
【００５６】
比較例３
Ｓｕｍｉｆｉｘ  Ｓｕｐｒａ  Ｙｅｌｌｏｗ  ３ＲＦ  ｇｒａｎ（１５０％）を０．１４％ｏｗｆ．、Ｓｕｍｉｆｉｘ  Ｓｕｐｒａ  Ｒｅｄ  ３ＢＦ  ｇｒａｎ（１５０％）を０．１％ｏｗｆ．、Ｓｕｍｉｆｉｘ  Ｓｕｐｒａ  Ｂｌｕｅ  ＢＲＦ  ｇｒａｎ（１５０％）を０．２６％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのグレー色の染色物を得た。同様の方法により、綿ニットに代えてレーヨンスフ、又は麻を染色して、グレー色の染色物を得た。
【００５７】
比較例４
Ｓｕｍｉｆｉｘ  ＨＦ  Ｙｅｌｌｏｗ  ３Ｒを０．０８％ｏｗｆ．、Ｓｕｍｉｆｉｘ  ＨＦ  Ｒｅｄ  ３Ｇを０．１％ｏｗｆ．、Ｓｕｍｉｆｉｘ  ＨＦ  Ｂｌｕｅ  ２Ｒを０．０７％ｏｗｆ．、無水芒硝５０ｇ／Ｌ、及びソーダ灰２０ｇ／Ｌを含む水溶液１００ｍＬを染料組成物として調製した。この染料組成物を用いたこと以外は実施例１と同様にして、綿ニットのブラウン色の染色物を得た。
【００５８】
比較例５
Ｎｏｖａｃｒｏｎ  Ｙｅｌｌｏｗ  Ｐ−６ＧＳを１．２５ｇ／ｋｇ、Ｎｏｖａｃｒｏｎ  Ｒｅｄ  Ｐ−ＢＮを１．２５ｇ／ｋｇ、Ｎｏｖａｃｒｏｎ  Ｂｌｕｅ  Ｐ−３Ｒを２．５ｇ／ｋｇ、尿素５０ｇ／ｋｇ、重曹２０ｇ／ｋｇ、アルギン酸５質量％及びメタニトロベンゼンスルホン酸２質量％を含む元糊を調製した。各成分の濃度は元糊の質量に対する比率である。この元糊５０質量部に水を加えて、１００質量部の色糊を染料組成物として得た。この色糊をシルケット加工綿ブロードに印捺し、１００℃で３分間乾燥した後、ＨＴスチーム（１０３℃）により7分間処理した。その後、水洗及びソーピングを行い、ボルドーの捺染物（染色物）を得た。
【００５９】
汗耐光堅牢度
実施例及び比較例で得られた染色物について、繊維製品技術研究会（ＡＴＴＳ）により開発された評価方法である４級照射を実施し、ブルースケールで評価した。評価結果を表１及び表２に示す。
【００６０】
【表１】
0005805416.tif 000002
【００６１】
【表２】
0005805416.tif 000003
【００６２】
【表３】
0005805416.tif 000004
【００６３】
表１、２に示されるように、ポリアミド繊維用反応染料を含む染色組成物によって染色された染色物は、十分な汗耐光堅牢度を有していることが確認された。一方、表３に示されるように、従来のセルロース繊維用染料のみを用いた比較例の染色組成物によって染色物は、汗耐光堅牢度が十分なものではなかった。